(57)【特許請求の範囲】
【請求項１】
セリウム、ジルコニウムおよび／または希土類元素（セリウムを除く。）を含む耐熱性酸化物のみにＰｄが固溶および／または担持され、
さらに、アルカリ土類金属が担持されており、
Ｐｄの含有量が、０．３〜０．８重量％であることを特徴とする、排ガス浄化用触媒組成物。
【発明の詳細な説明】
【技術分野】
【０００１】
本発明は、排ガス浄化用触媒組成物に関する。
【背景技術】
【０００２】
自動車などの内燃機関から排出される排気ガスには、炭化水素（ＨＣ）、窒素酸化物（ＮＯx）、一酸化炭素（ＣＯ）などが含まれている。これらを浄化するための触媒として、活性成分である貴金属元素が、セリウム複合酸化物、ジルコニウム複合酸化物またはペロプスカイト複合酸化物などの耐熱性酸化物に、固溶および／または担持されている排ガス浄化用触媒が種々提案されている。
【０００３】
例えば、化学式：（Ｃｅ，Ｚｒ）Ｏ2で表わされる酸化物からなる粒子（粉末）に、最終製品としての排ガス浄化用触媒において担持量が１重量％となるように、白金を担持させて調製された排ガス浄化用触媒が提案されている（特許文献１参照）。
【特許文献１】特開２００６−３４６５８７号公報
【発明の開示】
【発明が解決しようとする課題】
【０００４】
しかし、特許文献１に記載の排ガス浄化用触媒では、高温下、酸化還元変動下や長期使用時などにおいて、白金が合体することにより粒成長を起こし、白金の有効表面積が減少することによって、触媒活性が低下するという不具合がある。
また、白金などの貴金属は、一般的に高価であるため、コストパフォーマンスの向上が望まれる。
【０００５】
本発明の目的は、高温下または酸化還元変動下、長期にわたって優れた触媒活性を発現することのでき、さらには、コストパフォーマンスに優れる、排ガス浄化用触媒組成物を提供することにある。
【課題を解決するための手段】
【０００６】
上記目的を達成するために、本発明の排ガス浄化用触媒組成物は、セリウム、ジルコニウムおよび／または希土類元素（セリウムを除く。）を含む耐熱性酸化物のみにＰｄが固溶および／または担持され、さらに、アルカリ土類金属が担持されており、Ｐｄの含有量が、０．３〜０．８重量％であることを特徴としている。
【発明の効果】
【０００７】
本発明の排ガス浄化用触媒組成物（以下、触媒組成物と称する。）によれば、耐熱性酸化物に固溶および／または担持されるＰｄの含有量、すなわち、触媒組成物に含有されるＰｄの含有量が、０．３〜０．８重量％であるので、優れたコストパフォーマンスで、長期にわたって、Ｐｄの粒成長による触媒活性低下を防いで、高い触媒活性を保持することができる。
【０００８】
その結果、本発明の触媒組成物を使用すれば、高温下または酸化還元変動下、長期にわたって優れた触媒活性を発現することができる。
【発明を実施するための最良の形態】
【０００９】
本発明の触媒組成物は、セリウム、ジルコニウムおよび／または希土類元素（セリウムを除く。）を含む耐熱性酸化物を含んでおり、例えば、上記した耐熱性酸化物からなる粒子を含む粒子の集合体として形成されている。
本発明の触媒組成物において、耐熱性酸化物は、セリウムと、ジルコニウムおよび希土類元素（セリウムを除く。）の少なくとも一方とを、必須成分として含んでおり、好ましくは、セリウム、ジルコニウムおよび希土類元素（セリウムを除く。）を含んでいる。
【００１０】
上記耐熱性酸化物において、希土類元素（セリウムを除く。）としては、例えば、Ｓｃ（スカンジウム）、Ｙ（イットリウム）、Ｌａ（ランタン）、Ｐｒ（プラセオジム）、Ｎｄ（ネオジム）、Ｐｍ（プロメチウム）、Ｓｍ（サマリウム）、Ｅｕ（ユーロピウム）、Ｇｄ（ガドリニウム）、Ｔｂ（テルビウム）、Ｄｙ（ジスプロシウム）、Ｈｏ（ホルミウム）、Ｅｒ（エルビウム）、Ｔｍ（ツリウム）、Ｙｂ（イッテルビウム）、Ｌｕ（ルテチウム）などが挙げられる。希土類元素として、好ましくは、Ｙ、Ｌａ、Ｐｒ、Ｎｄが挙げられる。これら希土類元素は、単独で用いてもよく、また、２種以上併用することもできる。
【００１１】
また、上記耐熱性酸化物において、セリウムの原子割合は、セリウム、ジルコニウムおよび希土類元素の総和を１００とした場合に、例えば、１０〜８０であり、好ましくは、２０〜７０である。
また、上記耐熱性酸化物において、ジルコニウムの原子割合は、セリウム、ジルコニウムおよび希土類元素の総和を１００とした場合に、例えば、１０〜９０であり、好ましくは、３０〜８０である。
【００１２】
また、上記耐熱性酸化物において、希土類元素の原子割合は、セリウム、ジルコニウムおよび希土類元素の総和を１００とした場合に、例えば、０〜２０、好ましくは、０〜１０である。
また、上記耐熱性酸化物の比表面積（ＢＥＴ比表面積）は、固溶および／または担持されるＰｄの量（Ｐｄの含有量）により異なるが、例えば、１２０〜２０ｍ2／ｇであり、好ましくは、１００〜２０ｍ2／ｇである。
【００１３】
また、本発明の触媒組成物において、上記耐熱性酸化物には、さらに、アルカリ土類金属が担持されている。
アルカリ土類金属としては、例えば、Ｂｅ（ベリリウム）、Ｍｇ（マグネシウム）、Ｃａ（カルシウム）、Ｓｒ（ストロンチウム）、Ｂａ（バリウム）、Ｒａ（ラジウム）などが挙げられる。アルカリ土類金属として、好ましくは、Ｍｇ、Ｃａ、Ｓｒ、Ｂａが挙げられ、さらに好ましくは、Ｂａが挙げられる。これらアルカリ土類金属は、単独で用いてもよく、また、２種以上併用することもできる。
【００１４】
また、上記耐熱性酸化物において、アルカリ土類金属は、例えば、セリウム、ジルコニウムおよび／または希土類元素の原子割合の総和１００に対して、アルカリ土類金属の原子割合が、１〜３０となる量、好ましくは、２〜１５となる量で担持されている。アルカリ土類金属が上記した範囲で担持されていれば、Ｐｄの粒成長を効果的に抑制することができる。
【００１５】
アルカリ土類金属は、アルカリ土類金属の塩として上記耐熱性酸化物に担持されていてもよく、また、上記耐熱性酸化物の構成元素、すなわち、セリウム、ジルコニウムおよび／または希土類元素、さらには、後述するＰｄと複合酸化物を形成し、その複合酸化物として耐熱性酸化物に担持されていてもよい。
そして、上記耐熱性酸化物には、Ｐｄが固溶および／または担持、つまり含有されている。上記耐熱性酸化物にＰｄが固溶されているとは、Ｐｄが上記耐熱性酸化物の結晶格子中に配位することにより、上記耐熱性酸化物とＰｄとが固溶体を形成していることである。
【００１６】
一方、耐熱性酸化物にＰｄが担持されているとは、Ｐｄが耐熱性酸化物に固溶することなく、その表面に保持されていることであり、例えば、Ｐｄが、耐熱性酸化物に吸着担持および／または物理的担持されていることである。なお、吸着担持とは、後述する耐熱性酸化物の製造方法において、前駆体酸化物をパラジウム塩水溶液に分散させたときに、前駆体酸化物が自発的にＰｄを保持することである。また、物理的担持とは、前駆体酸化物をパラジウム塩水溶液に分散させた後、分散液を加熱（例えば、後述する蒸発乾固や２次焼成など）することにより、前駆体酸化物に強制的にＰｄを保持させることである。
【００１７】
例えば、上記耐熱性酸化物が、上記したアルカリ土類金属を含む複合酸化物を担持している場合、Ｐｄが固溶および／または担持されると、そのアルカリ土類金属を含む複合酸化物は、一般式：Ｂａ（Ｃｅ，Ｐｄ）Ｏ3、Ｂａ（Ｃｅ，Ｚｒ，Ｐｄ）Ｏ3、Ｂａ（Ｚｒ，Ｙ，Ｐｄ）Ｏ3、Ｂａ（Ｃｅ，Ｚｒ，Ｙ，Ｐｄ）Ｏ3、ＰｄＯ／ＢａＣｅＯ3、ＰｄＯ／Ｂａ（Ｃｅ，Ｚｒ）Ｏ3、ＰｄＯ／Ｂａ（Ｚｒ，Ｙ）Ｏ3、ＰｄＯ／Ｂａ（Ｃｅ，Ｚｒ，Ｙ）Ｏ3などで表わされる。
【００１８】
上記耐熱性酸化物にＰｄが固溶される場合、上記耐熱性酸化物およびアルカリ土類金属を含む複合酸化物に対する、Ｐｄの固溶率は、例えば、５〜９５％であり、好ましくは、３０〜９５である。
なお、Ｐｄの固溶率（単位：％）は、例えば、ＩＣＰ発光分光分析法（高周波誘導結合プラズマ発光分光分析法）により測定することができる。具体的には、上記耐熱性酸化物からなる粒子を、例えば、ＰｄＯが不溶、かつ、上記耐熱性酸化物が可溶である溶液に浸漬し、この溶液を濾過し、濾液をＩＣＰ発光分光分析法により測定する。これにより、濾液に含有されるＰｄの含有量を算出し、得られた算出値から、Ｐｄの固溶率を算出する。
【００１９】
一方、上記耐熱性酸化物にＰｄが担持される場合、上記耐熱性酸化物に対するＰｄの担持量は、例えば、上記耐熱性酸化物に含有されるＰｄの全量が上記耐熱性酸化物に担持される場合、後述するＰｄの含有量であり、また、例えば、上記耐熱性酸化物に含有されるＰｄの一部が固溶され、残りが担持される場合、後述するＰｄの含有量と上記したＰｄの固溶率から算出されるＰｄの固溶量との差である。
【００２０】
そして、上記耐熱性酸化物に固溶および／または担持されるＰｄの含有量、すなわち、本発明の触媒組成物に含有されるＰｄの含有量は、０．３〜０．８重量％である。Ｐｄの含有量が、０．３重量％未満では、排気ガスなどを十分に浄化できないという不具合がある。また、Ｐｄの含有量が、０．８重量％を超えると、高温下、酸化還元変動下や長期使用時などにおいて、Ｐｄが合体することによりＰｄの粒子サイズが大きくなり、Ｐｄの有効表面積が減少することによって、触媒活性が低下するという不具合がある。さらに、Ｐｄの使用量が増えることから、コストパフォーマンスが低下するという不具合もある。
【００２１】
そして、上記耐熱性酸化物は、特に制限されることなく、酸化物を調製するための適宜の方法、例えば、共沈法、クエン酸錯体法、アルコキシド法などによって、製造することができる。
共沈法では、例えば、上記した各元素の塩（パラジウム塩およびアルカリ土類金属塩を除く）を上記した化学量論比で含む混合塩水溶液を調製し、この混合塩水溶液に中和剤を加えて共沈させた後、得られた共沈物を乾燥後、熱処理する。
【００２２】
各元素の塩としては、例えば、硫酸塩、硝酸塩、塩化物、りん酸塩などの無機塩、例えば、酢酸塩、しゅう酸塩などの有機酸塩などが挙げられる。また、混合塩水溶液は、例えば、各元素の塩を、上記した化学量論比となるような割合で水に加えて、攪拌混合することにより調製することができる。
その後、この混合塩水溶液に、中和剤を加えて共沈させる。中和剤としては、例えば、アンモニア、例えば、トリエチルアミン、ピリジンなどのアミン類などの有機塩基、例えば、水酸化ナトリウム、水酸化カリウム、炭酸ナトリウム、炭酸カリウム、炭酸アンモニウム、水酸化アンモニウムなどの無機塩基が挙げられる。中和剤として、好ましくは、水酸化アンモニウム塩が挙げられ、さらに好ましくは、水酸化アンモニウム水溶液が挙げられる。なお、中和剤は、その中和剤を加えた後の溶液のｐＨが６〜１０程度となるように加える。
【００２３】
そして、得られた共沈物を、必要により水洗し、例えば、真空乾燥や通風乾燥などにより乾燥させた後、熱処理（１次焼成）することにより、セリウム、ジルコニウムおよび／または希土類元素を含む前駆体酸化物を得る。
１次焼成するときの焼成温度および焼成時間は、前駆体酸化物のＢＥＴ比表面積により異なり、例えば、ＢＥＴ比表面積１００ｍ2／ｇの前駆体酸化物を得るには、４００〜６００℃で０．５〜５時間である。また、例えば、ＢＥＴ比表面積７０ｍ2／ｇの前駆体酸化物を得るには、５００〜９００℃で０．５〜５時間である。さらに、例えば、ＢＥＴ比表面積３０ｍ2／ｇの前駆体酸化物を得るには、８００〜１２００℃で０．５〜５時間である。
【００２４】
次いで、得られた前駆体酸化物を、パラジウム塩水溶液に、後述する耐熱性酸化物の粒子において、Ｐｄの含有量が０．３〜０．８重量％となる量で分散させ、この分散液を蒸発乾固する。
その後、例えば、３００〜８００℃、好ましくは、４００〜６００℃で熱処理（２次焼成）することにより、パラジウム塩水溶液に含有されるＰｄの全量を前駆体酸化物に担持させる。
【００２５】
パラジウム塩は、上記と同様の塩が挙げられ、上記と同様に調製することができる。また、実用的には、硝酸塩水溶液、ジニトロジアンミン硝酸水溶液、塩化物水溶液などが挙げられる。具体的には、硝酸パラジウム水溶液、ジニトロジアンミンパラジウム硝酸水溶液、４価パラジウムアンミン硝酸水溶液などが挙げられる。
次いで、Ｐｄが担持された前駆体酸化物にアルカリ土類金属を担持させる。
【００２６】
アルカリ土類金属は、特に制限されることなく、アルカリ土類金属を酸化物に担持するための適宜の方法、例えば、吸着担持法、含浸法、共沈法、アルコキシド法などによって、前駆体酸化物に担持させることができる。
吸着担持法では、例えば、Ｐｄ担持前駆体酸化物を、アルカリ土類金属塩水溶液に添加してスラリーを調製し、このスラリーを濾過する。
【００２７】
アルカリ土類金属塩は、上記と同様の塩が挙げられ、上記と同様に調製することができる。また、実用的には、酢酸塩水溶液、硝酸塩水溶液などが挙げられる。具体的には、バリウム塩水溶液として、例えば、酢酸バリウム水溶液、硝酸バリウム水溶液などが挙げられる。
そして、得られた濾過ケーキを、例えば、真空乾燥や通風乾燥などにより乾燥させた後、例えば、４００℃〜１２００℃、好ましくは、６００℃〜１１００℃で熱処理（最終焼成）することにより、Ｐｄが担持された前駆体酸化物にアルカリ土類金属を担持させる。こうして、Ｐｄが固溶および／または担持され、さらにアルカリ土類金属が担持された耐熱性酸化物からなる粒子を得る。
【００２８】
なお、上記の方法においては、構成する元素全て（パラジウムおよびアルカリ土類金属を含む。）の水溶液を調製して、これに中和剤を加えて共沈させた後、得られた共沈物を乾燥後、熱処理（最終焼成）することもできる。
また、クエン酸錯体法では、例えば、クエン酸と上記した各元素の塩（パラジウム塩およびアルカリ土類金属塩を除く）とを、上記した各元素（パラジウム塩およびアルカリ土類金属塩を除く）に対し化学量論比よりやや過剰のクエン酸水溶液を加えてクエン酸混合塩水溶液を調製し、このクエン酸混合塩水溶液を乾固させて、上記した各元素（パラジウム塩およびアルカリ土類金属塩を除く）のクエン酸錯体を形成させた後、得られたクエン酸錯体を仮焼成後、熱処理する。
【００２９】
各元素の塩としては、上記と同様の塩が挙げられ、また、クエン酸混合塩水溶液は、例えば、上記と同様に混合塩水溶液を調製して、その混合塩水溶液に、クエン酸の水溶液を加えることにより、調製することができる。
その後、このクエン酸混合塩水溶液を乾固させて、上記した各元素のクエン酸錯体を形成させる。乾固は、形成されるクエン酸錯体が分解しない温度、例えば、室温〜１５０℃程度で、水分を除去する。これによって、上記した各元素（パラジウム塩およびアルカリ土類金属塩を除く）のクエン酸錯体を形成させることができる。その後、形成されたクエン酸錯体を仮焼成する。仮焼成は、例えば、真空または不活性雰囲気下において、２５０〜３５０℃で加熱する。
【００３０】
そして、例えば、４００〜１０００℃で熱処理（１次焼成）することにより、前駆体酸化物を得る。
次いで、得られた前駆体酸化物を、共沈法と同様に、パラジウム塩水溶液に分散させ、この分散液を蒸発乾固する。そして、例えば、３００〜８００℃、好ましくは、４００〜６００℃で熱処理（２次焼成）することにより、パラジウム塩水溶液に含有されるＰｄの全量を前駆体酸化物に担持させる。
【００３１】
そして、Ｐｄが担持された前駆体酸化物に、共沈法と同様に、アルカリ土類金属を担持させ、その後、例えば、４００℃〜１２００℃、好ましくは、６００℃〜１１００℃で熱処理（最終焼成）することにより、Ｐｄが固溶および／または担持され、さらにアルカリ土類金属が担持された上記耐熱性酸化物からなる粒子を得る。
また、アルコキシド法では、例えば、上記した各元素（パラジウム塩およびアルカリ土類金属塩を除く）のアルコキシドを、上記した化学量論比で含む混合アルコキシド溶液を調製し、この混合アルコキシド溶液に、水を加えて加水分解することにより、沈殿物を得る。
【００３２】
各元素のアルコキシドとしては、例えば、各元素と、メトキシ、エトキシ、プロポキシ、イソプロポキシ、ブトキシなどのアルコキシとから形成される（モノ、ジ、トリ）アルコラートや、下記一般式（１）で示される各元素の（モノ、ジ、トリ）アルコキシアルコラートなどが挙げられる。
Ｅ［ＯＣＨ（Ｒ1）−（ＣＨ2）i−ＯＲ2］j      （１）
（式中、Ｅは、各元素を示し、Ｒ1は、水素原子または炭素数１〜４のアルキル基を示し、Ｒ2は、炭素数１〜４のアルキル基を示し、ｉは、１〜３の整数、ｊは、２〜４の整数を示す。）
アルコキシアルコラートは、より具体的には、例えば、メトキシエチレート、メトキシプロピレート、メトキシブチレート、エトキシエチレート、エトキシプロピレート、プロポキシエチレート、ブトキシエチレートなどが挙げられる。
【００３３】
そして、混合アルコキシド溶液は、例えば、各元素のアルコキシドを、上記した化学量論比となるように有機溶媒に加えて、攪拌混合することにより調製することができる。
有機溶媒としては、各元素のアルコキシドを溶解できれば、特に制限されないが、例えば、芳香族炭化水素類、脂肪族炭化水素類、アルコール類、ケトン類、エステル類などが挙げられる。好ましくは、ベンゼン、トルエン、キシレンなどの芳香族炭化水素類が挙げられる。
【００３４】
そして、得られた沈殿物を、蒸発乾固し、その後、例えば、真空乾燥や通風乾燥などにより乾燥させた後、例えば、４００〜１０００℃で熱処理（１次焼成）することにより、前駆体酸化物を得る。
次いで、得られた前駆体酸化物を、共沈法と同様に、パラジウム塩水溶液に分散させ、この分散液を蒸発乾固する。そして、例えば、３００〜８００℃、好ましくは、４００〜６００℃で熱処理（２次焼成）することにより、パラジウム塩水溶液に含有されるＰｄの全量を前駆体酸化物に担持させる。
【００３５】
そして、Ｐｄが担持された前駆体酸化物に、共沈法と同様に、アルカリ土類金属を担持させ、その後、例えば、４００℃〜１２００℃、好ましくは、６００℃〜１１００℃で熱処理（最終焼成）することにより、Ｐｄが固溶および／または担持され、さらにアルカリ土類金属が担持された上記耐熱性酸化物からなる粒子を得る。
また、アルコキシド法において、例えば、混合アルコキシド溶液と、パラジウムの有機金属塩とを、上記した化学量論比となるように含む均一混合溶液を調製し、これに水を加えて沈殿させた後、得られた沈殿物を乾燥させて、熱処理（例えば、４００〜８００℃）することにより、Ｐｄが担持された前駆体酸化物を得ることもできる。
【００３６】
パラジウムの有機金属塩としては、例えば、酢酸塩、プロピオン酸塩などから形成されるパラジウムのカルボン酸塩、例えば、下記一般式（２）で示されるβ−ジケトン化合物またはβ−ケトエステル化合物、および／または、下記一般式（３）で示されるβ−ジカルボン酸エステル化合物から形成されるパラジウムの金属キレート錯体などが挙げられる。
【００３７】
Ｒ3ＣＯＣＨＲ5ＣＯＲ4      （２）
（式中、Ｒ3は、炭素数１〜６のアルキル基、炭素数１〜６のフルオロアルキル基またはアリール基を示し、Ｒ4は、炭素数１〜６のアルキル基、炭素数１〜６のフルオロアルキル基、アリール基または炭素数１〜４のアルコキシ基を示し、Ｒ5は、水素原子または炭素数１〜４のアルキル基を示す。）
Ｒ7ＣＨ（ＣＯＲ6）2      （３）
（式中、Ｒ6は、炭素数１〜６のアルキル基を示し、Ｒ7は、水素原子または炭素数１〜４のアルキル基を示す。）
上記一般式（２）および上記一般式（３）中、Ｒ3、Ｒ4およびＲ6の炭素数１〜６のアルキル基としては、例えば、メチル、エチル、プロピル、イソプロピル、ｎ−ブチル、ｓ−ブチル、ｔ−ブチル、ｔ−アミル、ｔ−ヘキシルなどが挙げられる。また、Ｒ5およびＲ7の炭素数１〜４のアルキル基としては、例えば、メチル、エチル、プロピル、イソプロピル、ｎ−ブチル、ｓ−ブチル、ｔ−ブチルなどが挙げられる。
【００３８】
上記一般式（２）中、Ｒ3およびＲ4の炭素数１〜６のフルオロアルキル基としては、例えば、トリフルオロメチルなどが挙げられる。また、Ｒ3およびＲ4のアリール基としては、例えば、フェニルが挙げられる。また、Ｒ3の炭素数１〜４のアルコキシ基としては、例えば、メトキシ、エトキシ、プロポキシ、イソプロポキシ、ｎ−ブトキシ、ｓ−ブトキシ、ｔ−ブトキシなどが挙げられる。
【００３９】
β−ジケトン化合物は、より具体的には、例えば、２，４−ペンタンジオン、２，４−ヘキサンジオン、２，２−ジメチル−３，５−ヘキサンジオン、１−フェニル−１，３−ブタンジオン、１−トリフルオロメチル−１，３−ブタンジオン、ヘキサフルオロアセチルアセトン、１，３−ジフェニル−１，３−プロパンジオン、ジピバロイルメタンなどが挙げられる。
【００４０】
また、β−ケトエステル化合物は、より具体的には、例えば、メチルアセトアセテート、エチルアセトアセテート、ｔ−ブチルアセトアセテートなどが挙げられる。
また、β−ジカルボン酸エステル化合物は、より具体的には、例えば、マロン酸ジメチル、マロン酸ジエチルなどが挙げられる。
上記によって得られる耐熱性酸化物からなる粒子は、そのＢＥＴ比表面積が、例えば、２０〜１２０ｍ2／ｇであり、好ましくは、３０〜１００ｍ2／ｇである。
【００４１】
この耐熱性酸化物からなる粒子は、そのまま、触媒組成物として用いることもできるが、通常、触媒担体上に担持させるなど、公知の方法により、触媒組成物として調製される。
触媒担体としては、例えば、コージェライトなどからなるハニカム状のモノリス担体など、公知の触媒担体が挙げられる。触媒担体上に担持させるには、例えば、まず、上記により得られた耐熱性酸化物の粒子（粉末）に、水を加えてスラリーとした後、これを触媒担体上にコーティングし、乾燥させ、その後、３００〜８００℃、好ましくは、３００〜６００℃で熱処理する。
【００４２】
そして、このようにして得られる本発明の触媒組成物では、耐熱性酸化物に固溶および／または担持されるＰｄの含有量、すなわち、触媒組成物に含有されるＰｄの含有量が、０．３〜０．８重量％であるので、優れたコストパフォーマンスで、長期使用においても、Ｐｄの粒成長が効果的に抑制され、Ｐｄの複合酸化物に対する分散状態が、良好に保持される。
【００４３】
その結果、本発明の触媒組成物を使用すれば、高温下または酸化還元変動下、長期にわたって優れた排ガス浄化性能を発現することができる。
本発明の触媒組成物は、優れた排ガス浄化性能を長期にわたって実現することができるので、例えば、ガソリンエンジン、ディーゼルエンジンなどの内燃機関やボイラなどから排出される排気ガスを浄化するための排気ガス浄化用触媒として、有効に使用することができる。
【実施例】
【００４４】
次に、本発明を実施例および比較例に基づいて説明するが、本発明は下記の実施例によって限定されるものではない。
実施例１（粒子Ａ  Ｐｄ含有量：０．３重量％  ＢＥＴ比表面積１００ｍ2／ｇ）
硝酸セリウム                                          Ｃｅ換算で０．０５０モル
オキシ硝酸ジルコニウム                                Ｚｒ換算で０．０４５モル
硝酸イットリウム                                        Ｙ換算で０．００５モル
上記の成分を、丸底フラスコに加え、脱イオン水５００ｍＬを加えて攪拌溶解させることにより、混合塩水溶液を調製した。次いで、この混合塩水溶液に、１０重量％の水酸化アンモニウム水溶液を室温で徐々に滴下して、混合塩水溶液中に共沈物を生じさせた。次いで、共沈物が生じた混合塩水溶液を６０分間攪拌し、その後、この水溶液を濾過することにより共沈物を得た。
【００４５】
続いて、この共沈物を脱イオン水で十分洗浄し、１１０℃で真空乾燥させ、共沈物を粉砕して粒子とし、この粒子を、大気雰囲気、６００℃で１時間焼成（１次焼成）することにより、セリウム、ジルコニウムおよびイットリウムからなる複合酸化物（前駆体酸化物）の粒子を得た。なお、この前駆体酸化物のＢＥＴ比表面積は１００ｍ2／ｇであった。
次に、この粒子５０ｇを、丸底フラスコに加え、脱イオン水５００ｍＬを加えて１０分間攪拌することにより、脱イオン水中に分散させてスラリーを調製した。
【００４６】
次いで、このスラリーを、硝酸パラジウム水溶液に、後述する粒子Ａにおいて、Ｐｄの含有量が０．３重量％となる量で添加した。
その後、スラリー（前駆体酸化物）を添加した溶液を、蒸発乾固し、大気雰囲気、５００℃で１時間焼成することにより（２次焼成）、硝酸パラジウム水溶液に含有されるＰｄの全量が担持された前駆体酸化物の粒子を得た。なお、硝酸パラジウム水溶液に含有されるＰｄの全量のうち、前駆体酸化物に対して吸着担持された割合（Ｐｄの担持効率）は、１００％であった。
【００４７】
次いで、酢酸バリウムを、丸底フラスコに加え、脱イオン水１００ｍＬを加えて溶解させた。次いで、Ｐｄが担持された前駆体酸化物の粒子５０ｇを、酢酸バリウム水溶液中に添加してスラリーを調製した。なお、酢酸バリウム水溶液の濃度は、後述する粒子Ａにおいて、セリウム、ジルコニウムおよびイットリウムの原子割合の総和１００に対して、バリウムの原子割合が、５となるように調節した。
【００４８】
次いで、このスラリーを、真空乾燥させて、水分を除去することにより、Ｐｄが担持された前駆体酸化物に、さらにバリウムを担持させた。
そして、大気雰囲気中、１０００℃で３時間焼成（最終焼成）することにより、Ｐｄが固溶および／または担持され、Ｂａが担持された、Ｃｅ、ＺｒおよびＹを含む複合酸化物粒子Ａを得た（Ｐｄ含有量：０．３重量％  ＢＥＴ比表面積１００ｍ2／ｇ）。
【００４９】
なお、粒子Ａを、Ｘ線回折解析に供したところ、粒子Ａは、一般式：（Ｃｅ，Ｚｒ，Ｙ，Ｐｄ）Ｏ2で表わされる複合酸化物を主成分として含み、副成分として、一般式：Ｂａ（Ｃｅ，Ｐｄ）Ｏ3で表わされる複合酸化物を含んでいることが確認された。その結果、粒子Ａでは、（Ｃｅ，Ｚｒ，Ｙ，Ｐｄ）Ｏ2に、Ｂａ（Ｃｅ，Ｐｄ）Ｏ3が担持されていることが確認された。
【００５０】
また、粒子Ａを、室温に維持したフッ化水素水溶液（ＨＦ／Ｈ2Ｏ＝１／１０）中に１２時間浸漬させ、この液を濾過し、濾液をＩＣＰ発光分光分析法により測定した。その結果、パラジウムの固溶率が７０％であることが確認された。
実施例２（粒子Ｂ  Ｐｄ含有量：０．６重量％  ＢＥＴ比表面積１００ｍ2／ｇ）
セリウム、ジルコニウムおよびイットリウムからなる複合酸化物の粒子（前駆体酸化物）のスラリーを、硝酸パラジウム水溶液に、後述する粒子Ｂにおいて、Ｐｄの含有量が０．６重量％となる量で添加する以外は、実施例１と同様の方法により、粒子Ｂを得た（Ｐｄ含有量：０．６重量％  ＢＥＴ比表面積１００ｍ2／ｇ）。なお、実施例２において、前駆体酸化物に対するＰｄの担持効率は、１００％だった。
【００５１】
実施例３（粒子Ｃ  Ｐｄ含有量：０．８重量％  ＢＥＴ比表面積１００ｍ2／ｇ）
セリウム、ジルコニウムおよびイットリウムからなる複合酸化物の粒子（前駆体酸化物）のスラリーを、硝酸パラジウム水溶液に、後述する粒子Ｃにおいて、Ｐｄの含有量が０．８重量％となる量で添加する以外は、実施例１と同様の方法により、粒子Ｃを得た（Ｐｄ含有量：０．８重量％  ＢＥＴ比表面積：１００ｍ2／ｇ）。なお、実施例３において、前駆体酸化物に対するＰｄの担持効率は、９９％だった。
【００５２】
実施例４（粒子Ｄ  Ｐｄ含有量：０．３重量％  ＢＥＴ比表面積７０ｍ2／ｇ）
実施例１と同様の成分を、丸底フラスコに加え、脱イオン水５００ｍＬを加えて攪拌溶解させることにより、混合塩水溶液を調製した。次いで、この混合塩水溶液に、１０重量％の水酸化アンモニウム水溶液を室温で徐々に滴下して、混合塩水溶液中に共沈物を生じさせた。次いで、共沈物が生じた混合塩水溶液を６０分間攪拌し、その後、この水溶液を濾過することにより共沈物を得た。
【００５３】
続いて、この共沈物を脱イオン水で十分洗浄し、１１０℃で真空乾燥させ、共沈物を粉砕して粒子とし、この粒子を、大気雰囲気、１０００℃で１時間焼成（１次焼成）することにより、セリウム、ジルコニウムおよびイットリウムからなる複合酸化物（前駆体酸化物）の粒子を得た。なお、この前駆体酸化物のＢＥＴ比表面積は７０ｍ2／ｇであった。
次に、この粒子５０ｇを、丸底フラスコに加え、脱イオン水５００ｍＬを加えて１０分間攪拌することにより、脱イオン水中に分散させてスラリーを調製した。
【００５４】
次いで、このスラリーを、硝酸パラジウム水溶液に、後述する粒子Ｄにおいて、Ｐｄの含有量が０．３重量％となる量で添加した。
その後、スラリー（前駆体酸化物）を添加した溶液を、蒸発乾固し、大気雰囲気、５００℃で１時間焼成することにより（２次焼成）、硝酸パラジウム水溶液に含有されるＰｄの全量が担持された前駆体酸化物の粒子を得た。なお、硝酸パラジウム水溶液に含有されるＰｄの全量のうち、前駆体酸化物に対して吸着担持された割合（Ｐｄの担持効率）は、１００％であった。
【００５５】
次いで、酢酸バリウムを、丸底フラスコに加え、脱イオン水１００ｍＬを加えて溶解させた。次いで、Ｐｄが担持された前駆体酸化物の粒子５０ｇを、酢酸バリウム水溶液中に添加してスラリーを調製した。なお、酢酸バリウム水溶液の濃度は、後述する粒子Ａにおいて、セリウム、ジルコニウムおよびイットリウムの原子割合の総和１００に対して、バリウムの原子割合が、１０となるように調節した。
【００５６】
次いで、このスラリーを、真空乾燥させて、水分を除去することにより、Ｐｄが担持された前駆体酸化物に、さらにバリウムを担持させた。
そして、大気雰囲気中、１０００℃で３時間焼成（最終焼成）することにより、Ｐｄが固溶および／または担持され、Ｂａが担持された、Ｃｅ、ＺｒおよびＹを含む複合酸化物粒子Ｄを得た（Ｐｄ含有量：０．３重量％  ＢＥＴ比表面積７０ｍ2／ｇ）。
【００５７】
なお、粒子Ｄを、Ｘ線回折解析に供したところ、粒子Ｄは、一般式：（Ｃｅ，Ｚｒ，Ｙ，Ｐｄ）Ｏ2で表わされる複合酸化物を主成分として含み、副成分として、一般式：Ｂａ（Ｃｅ，Ｐｄ）Ｏ3で表わされる複合酸化物を含んでいることが確認された。その結果、粒子Ｄでは、（Ｃｅ，Ｚｒ，Ｙ，Ｐｄ）Ｏ2に、Ｂａ（Ｃｅ，Ｐｄ）Ｏ3が担持されていることが確認された。
【００５８】
また、粒子Ｄを、室温に維持したフッ化水素水溶液（ＨＦ／Ｈ2Ｏ＝１／１０）中に１２時間浸漬させ、この液を濾過し、濾液をＩＣＰ発光分光分析法により測定した。その結果、パラジウムの固溶率が８０％であることが確認された。
実施例５（粒子Ｅ  Ｐｄ含有量：０．６重量％  ＢＥＴ比表面積７０ｍ2／ｇ）
セリウム、ジルコニウムおよびイットリウムからなる複合酸化物の粒子（前駆体酸化物）のスラリーを、硝酸パラジウム水溶液に、後述する粒子Ｅにおいて、Ｐｄの含有量が０．６重量％となる量で添加する以外は、実施例４と同様の方法により、粒子Ｅを得た（Ｐｄ含有量：０．６重量％  ＢＥＴ比表面積７０ｍ2／ｇ）。なお、実施例５において、前駆体酸化物に対するＰｄの担持効率は、１００％だった。
【００５９】
実施例６（粒子Ｆ  Ｐｄ含有量：０．８重量％  ＢＥＴ比表面積７０ｍ2／ｇ）
セリウム、ジルコニウムおよびイットリウムからなる複合酸化物の粒子（前駆体酸化物）のスラリーを、硝酸パラジウム水溶液に、後述する粒子Ｆにおいて、Ｐｄの含有量が０．８重量％となる量で添加する以外は、実施例４と同様の方法により、粒子Ｆを得た（Ｐｄ含有量：０．８重量％  ＢＥＴ比表面積７０ｍ2／ｇ）。なお、実施例６において、前駆体酸化物に対するＰｄの担持効率は、８９％だった。
【００６０】
比較例１（粒子Ｇ  Ｐｄ含有量：１．１重量％  ＢＥＴ比表面積１００ｍ2／ｇ）
セリウム、ジルコニウムおよびイットリウムからなる複合酸化物の粒子（前駆体酸化物）のスラリーを、硝酸パラジウム水溶液に、後述する粒子Ｇにおいて、Ｐｄの含有量が１．１重量％となる量で添加する以外は、実施例１と同様の方法により、粒子Ｇを得た（Ｐｄ含有量：１．１重量％  ＢＥＴ比表面積１００ｍ2／ｇ）。なお、比較例１において、前駆体酸化物に対するＰｄの担持効率は、９１％だった。
【００６１】
比較例２（粒子Ｈ  Ｐｄ含有量：１．６重量％  ＢＥＴ比表面積１００ｍ2／ｇ）
セリウム、ジルコニウムおよびイットリウムからなる複合酸化物の粒子（前駆体酸化物）のスラリーを、硝酸パラジウム水溶液に、後述する粒子Ｈにおいて、Ｐｄの含有量が１．６重量％となる量で添加する以外は、実施例１と同様の方法により、粒子Ｈを得た（Ｐｄ含有量：１．６重量％  ＢＥＴ比表面積１００ｍ2／ｇ）。なお、比較例２において、前駆体酸化物に対するＰｄの担持効率は、６８％だった。
【００６２】
比較例３（粒子Ｉ  Ｐｄ含有量：２．６重量％  ＢＥＴ比表面積１００ｍ2／ｇ）
セリウム、ジルコニウムおよびイットリウムからなる複合酸化物の粒子（前駆体酸化物）のスラリーを、硝酸パラジウム水溶液に、後述する粒子Ｉにおいて、Ｐｄの含有量が２．６重量％となる量で添加する以外は、実施例１と同様の方法により、粒子Ｉを得た（Ｐｄ含有量：２．６重量％  ＢＥＴ比表面積１００ｍ2／ｇ）。なお、比較例３において、前駆体酸化物に対するＰｄの担持効率は、４２％だった。
【００６３】
比較例４（粒子Ｊ  Ｐｄ含有量：１．２重量％  ＢＥＴ比表面積７０ｍ2／ｇ）
セリウム、ジルコニウムおよびイットリウムからなる複合酸化物の粒子（前駆体酸化物）のスラリーを、硝酸パラジウム水溶液に、後述する粒子Ｊにおいて、Ｐｄの含有量が１．２重量％となる量で添加する以外は、実施例４と同様の方法により、粒子Ｊを得た（Ｐｄ含有量：１．２重量％  ＢＥＴ比表面積７０ｍ2／ｇ）。なお、比較例４において、前駆体酸化物に対するＰｄの担持効率は、６８％だった。
【００６４】
比較例５（粒子Ｋ  Ｐｔ含有量：０．５重量％  ＢＥＴ比表面積９０ｍ2／ｇ）
硝酸セリウム                                          Ｃｅ換算で０．０５０モル
オキシ硝酸ジルコニウム                                Ｚｒ換算で０．０４５モル
硝酸イットリウム                                        Ｙ換算で０．００５モル
上記の成分を、丸底フラスコに加え、脱イオン水５００ｍＬを加えて攪拌溶解させることにより、混合塩水溶液を調製した。次いで、この混合塩水溶液に、１０重量％の水酸化アンモニウム水溶液を室温で徐々に滴下して、混合塩水溶液中に共沈物を生じさせた。次いで、共沈物が生じた混合塩水溶液を６０分間攪拌し、その後、この水溶液を濾過することにより共沈物を得た。
【００６５】
続いて、この共沈物を脱イオン水で十分洗浄し、１１０℃で真空乾燥させ、共沈物を粉砕して粒子とし、この粒子を、大気雰囲気、７００℃で１時間焼成（１次焼成）することにより、セリウム、ジルコニウムおよびイットリウムからなる複合酸化物（前駆体酸化物）の粒子を得た。なお、この前駆体酸化物のＢＥＴ比表面積は９０ｍ2／ｇであった。
次に、この粒子５０ｇを、丸底フラスコに加え、脱イオン水５００ｍＬを加えて１０分間攪拌することにより、脱イオン水中に分散させてスラリーを調製した。
【００６６】
次いで、このスラリーを、ジニトロジアミン白金硝酸水溶液に、後述する粒子Ｋにおいて、Ｐｔの含有量が０．５重量％となる量で添加した。
その後、スラリー（前駆体酸化物）を添加した溶液を、蒸発乾固し、大気雰囲気、５００℃で１時間焼成することにより（２次焼成）、ジニトロジアミン白金硝酸水溶液に含有されるＰｔの全量が担持された前駆体酸化物の粒子を得た。なお、ジニトロジアミン白金硝酸水溶液に含有されるＰｔ全量のうち、前駆体酸化物に対して吸着担持された割合（Ｐｔの担持効率）は、９５％であった。
【００６７】
次いで、酢酸バリウムを、丸底フラスコに加え、脱イオン水１００ｍＬを加えて溶解させた。次いで、Ｐｔが担持された前駆体酸化物の粒子５０ｇを、酢酸バリウム水溶液中に添加してスラリーを調製した。なお、酢酸バリウム水溶液の濃度は、後述する粒子Ｋにおいて、セリウム、ジルコニウムおよびイットリウムの原子割合の総和１００に対して、バリウムの原子割合が、１０となるように調節した。
【００６８】
次いで、このスラリーを、真空乾燥させて、水分を除去することにより、Ｐｔが担持された前駆体酸化物に、さらにバリウムを担持させた。
そして、大気雰囲気中、１０００℃で３時間焼成（最終焼成）することにより、Ｐｔが固溶および／または担持され、Ｂａが担持された、Ｃｅ、ＺｒおよびＹを含む複合酸化物粒子Ｋを得た（Ｐｔ含有量：０．５重量％  ＢＥＴ比表面積９０ｍ2／ｇ）。
試験例１（Ｐｄの担持効率の評価）
各実施例および比較例１〜４において、前駆体酸化物のスラリーが添加された溶液を６０℃で１２０分間放置した後、この溶液の上澄みを採取し、ＩＣＰ発光分光分析法により測定することによって溶液中に残存するＰｄの量を算出した。得られた算出値から、Ｐｄの担持効率（％）を算出した。結果を図１に示す。すなわち、図１に示すグラフは、ＢＥＴ比表面積１００ｍ2／ｇおよび７０ｍ2／ｇの複合酸化物粒子Ａ〜Ｊに関して、Ｐｄの含有量を変化させたときの、担持効率の変化を表わしている。
試験例２（活性評価）
１）耐久試験
不活性雰囲気３分、酸化雰囲気３分、不活性雰囲気３分および還元雰囲気３分の計１２分を１サイクルとし、このサイクルを２５０サイクル、合計５０時間繰り返して、各実施例および各比較例で得られた粒子を、酸化雰囲気と還元雰囲気とに交互に暴露した後、還元雰囲気のまま室温まで冷却した。
【００６９】
不活性雰囲気、酸化雰囲気および還元雰囲気は、ストイキ状態、リーン状態およびリッチ状態の混合気を燃焼させた場合に排出される排気ガス雰囲気に、それぞれ相当する。
なお、各雰囲気は、高温水蒸気を含む表１に示した組成のガスを、３００×１０-3ｍ3／ｈｒの流量で供給することによって調製した。また、雰囲気温度は、約１０５０℃に維持した。
【００７０】
【表１】
0004997176.tif 000002
２）Ｐｄの粒子サイズの測定（実施例１〜３および比較例１〜３）
耐久試験後の実施例１〜３および比較例１〜３の粒子におけるＰｄの粒子サイズ（粒径）を、ＣＯパルス法により測定した。結果を図２に示す。すなわち、図２に示すグラフは、ＢＥＴ比表面積１００ｍ2／ｇの複合酸化物粒子Ａ〜Ｃ、Ｇ〜Ｉに関して、Ｐｄの含有量を変化させたときの、Ｐｄの粒子サイズの変化を表わしている。
３）２０％浄化温度（実施例１〜３および比較例１〜３，５）
耐久試験後の実施例１〜３および比較例１〜３，５の粒子（粉末）を、０．５ｍｍ〜１．０ｍｍのサイズのペレットに成型して試験片を調製した。表２に示すモデルガス組成を用いて、このモデルガスの燃焼によって排出される排気ガスの温度を、室温から４５０℃まで、２０℃／分の割合で上昇させつつ、モデルガスを各試験片に供給し、排ガス中のＨＣ、ＮＯxおよびＣＯが、２０％浄化されるときの温度（２０％浄化温度：℃）を測定した。結果を表３および図３に示す。なお、図３に示すグラフは、表３に示される結果のうち、実施例１〜３および比較例１〜３の結果を表わしている。すなわち、図３に示すグラフは、ＢＥＴ比表面積１００ｍ2／ｇの複合酸化物粒子Ａ〜Ｃ、Ｇ〜Ｉに関して、Ｐｄの含有量を変化させたときの、ＨＣ、ＮＯxおよびＣＯそれぞれの２０％浄化温度の変化を表わしている。
【００７１】
【表２】
0004997176.tif 000003
【００７２】
【表３】
0004997176.tif 000004
４）考察
図２に示すように、実施例１〜３の粒子では、耐久試験後のＰｄの粒子サイズが、それぞれ８ｎｍ、９ｎｍおよび１０ｎｍであった。一方、比較例１〜３の粒子では、耐久試験後のＰｄの粒子サイズが、それぞれ１８ｎｍ、２５ｎｍおよび３０ｎｍであった。これにより、Ｐｄの含有量が０．３〜０．８重量％である複合酸化物粒子では、長期使用においても、パラジウムの粒成長が効果的に抑制され、パラジウムの複合酸化物に対する分散状態が、良好に保持されることが確認された。
【００７３】
また、表３に示すように、実施例２の粒子（Ｐｄ含有量：０．６重量％）では、耐久試験後のＨＣ、ＮＯxおよびＣＯの２０％浄化温度が、それぞれ２６０℃、２６３℃および２４８℃であった。一方、実施例２とほぼ同量の貴金属を含有する比較例５の粒子（Ｐｔ含有量：０．５重量％）では、耐久試験後のＨＣ、ＮＯxおよびＣＯの２０％浄化温度が、それぞれ２９３℃、３１０℃および２８０℃であった。
【００７４】
さらに、表３および図３に示すように、実施例１の粒子（Ｐｄ含有量：０．３重量％）では、耐久試験後のＨＣ、ＮＯxおよびＣＯの２０％浄化温度が、それぞれ２６９℃、２７２℃および２５９℃であり、少ないＰｄ含有量で十分優れた排ガス浄化性能を発現している。
表３および図３により、含有される貴金属がＰｄであり、かつ、その含有量が０．３〜０．８重量％である複合酸化物粒子では、優れたコストパフォーマンスで、長期使用においても、パラジウムの粒成長が効果的に抑制され、パラジウムの複合酸化物に対する分散状態が、良好に保持されることが確認された。
【図面の簡単な説明】
【００７５】
【図１】ＢＥＴ比表面積１００ｍ2／ｇおよび７０ｍ2／ｇの複合酸化物粒子Ａ〜Ｊに関して、Ｐｄの含有量を変化させたときの、担持効率の変化を示すグラフである。
【図２】ＢＥＴ比表面積１００ｍ2／ｇの複合酸化物粒子Ａ〜Ｃ、Ｇ〜Ｉに関して、Ｐｄの含有量を変化させたときの、Ｐｄの粒子サイズの変化を示すグラフである。
【図３】ＢＥＴ比表面積１００ｍ2／ｇの複合酸化物粒子Ａ〜Ｃ、Ｇ〜Ｉに関して、Ｐｄの含有量を変化させたときの、ＨＣ、ＮＯxおよびＣＯそれぞれの２０％浄化温度の変化を示すグラフである。
【図１】
0004997176.tif 000005
【図２】
0004997176.tif 000006
【図３】
0004997176.tif 000007